СПОСОБ НАНЕСЕНИЯ МЕДНОГО ПОКРЫТИЯ НА ЧАСТИЦЫ ПОРОШКА ГИДРИДА ТИТАНА
METHOD OF APPLYING COPPER COATING ON TITANIUM HYDRIDE PARTICLES

Изобретение относится к порошковой металлургии, в частности к способу нанесения покрытия на частицы порошка гидрида титана, и может быть использовано для повышения термической стабильности порошкообразного гидрида титана.
Аналогом служит способ нанесения металлического покрытия из никеля на гидрид циркония для удержания водорода в гидриде циркония, описанный в монографии /1/. Однако в ряде случаев происходит окисление такого покрытия на воздухе с последующим растрескиванием.
2
2
2
Известен способ создания на поверхности частиц гидрида титана оксидных пленок из ТiO /2/. Способ заключается в создании на образцах гидрида титана пленки ТiO толщиной в несколько сотен ангстрем путем анодного окисления гидрида титана в 15%-ном растворе серной кислоты при плотности тока 0,016 А/см, что повышает термическую стабильность гидрида титана.
Недостатком данного способа является то, что при температуре 400-500°С кислород имеет высокую растворимость в титане, и поэтому оксидные пленки не обеспечивают создания эффективного барьера для проникновения водорода.
Задачей изобретения является снижение скорости выделения водорода из гидрида титана и увеличение температуры начала выделения водорода.
При использовании изобретения достигается следующий технический результат:
- температура термического разложения смещается в сторону более высоких температур на 60°С;
- снижается скорость выделения водорода;
- удельное содержание газа остается неизменным.
Для решения поставленной задачи и достижения технического результата предложен способ нанесения медного покрытия на частицы порошка гидрида титана за счет создания на поверхности порошкообразных частиц диффузионного барьера в виде покрытия, в котором согласно изобретению нанесение покрытия проводят из раствора, содержащего (г/л):
сульфат меди
15-35
сегнетова соль
60-170
гидроксид натрия
15-50
карбонат натрия
3-35
формалин
6-16
тиосульфат натрия
0,003-0,010
хлорид никеля
2-3
Частицы порошка гидрида титана покрывают слоем меди химическим методом. Процесс покрытия частиц гидрида титана саморегулирующийся:
при образовании сплошной пленки меди на поверхности частиц реакция осаждения меди прекращается. Наличие слоя меди на частицах порошка повышает термическую устойчивость гидрида титана. При этом наблюдается снижение скорости выделения водорода и увеличивается температура начала выделения водорода.
На фиг.1 представлены кривые TG, SDTA и спектр термодесорбции водорода из исходного гидрида титана.
На фиг.2 представлены кривые TG, SDTA и спектр термодесорбции водорода из гидрида титана с медным покрытием.
На фиг.3 приведены кинетические кривые термического разложения гидрида титана, полученного из губчатого титана (кривая 1), и гидрида титана с медным покрытием (кривая 2).
3
Технология процесса нанесения слоев меди на частицы гидрида титана заключается в следующем. Навеска порошка гидрида титана в количестве ≈5 г помещается в стеклянный стакан, заливается ≈50 смсвежеприготовленного раствора, содержащего (г/л): сульфат меди 35; сегнетову соль 170; гидроксид натрия 50; карбонат натрия 35; формалин 16; тиосульфат натрия 0,003; хлорид никеля 3. С помощью магнитной мешалки производят перемешивание в течение фиксированного времени (от 5 до 60 мин). После окончания перемешивания суспензия порошка переносится на стеклянный фильтр и откачивается вместе с осадком с помощью насоса Камовского. Оставшийся на фильтре порошок гидрида титана с нанесенным слоем меди несколько раз промывается дистиллированной водой, а затем высушивается в вакуумном сушильном шкафу в течение 2 часов при температуре 105°С.
В таблице 1 приведены данные по составу раствора, используемого для нанесения слоев меди, данные по удельному содержанию газа как исходного гидрида титана, так и после нанесения слоев меди, а также толщина нанесенного на порошок гидрида титана слоя меди.
Таблица
Результаты опытов по нанесению меди на порошок гидрида титана
Состав раствора, г/л
№ образца
Удельное содержание газа, см<sup>3</sup>/г
Толщина медного покрытия, мкм
Исходное
После выдержки
Сульфат меди - 35
1
292,5
297,2
-
Сегнетова соль - 170
Гидроксид натрия - 50
Карбонат натрия - 35
2
425,3
421,5
0,71
Формалин - 16
Тиосульфат натрия - 0,003
Хлорид никеля - 3
Показатели качества порошка с медным покрытием показаны на фиг.1-3.
Приведенные спектры термодесорбции водорода из образцов исходного гидрида титана (фиг.1) и гидрида титана с медным покрытием (фиг.2), снятые в процессе нагрева в интервале температур от 25 до 700°С в среде аргона, свидетельствуют о различной термической устойчивости сравниваемых образцов в интервале температур от 400 до 700°С. Для образцов характерен эндотермический эффект разложения, наблюдаемый на спектрах термодесорбции, при этом:
1) начало и окончание процесса разложения исходного гидрида титана соответствует температурам 431,0 и 540,9°С соответственно, а максимальной скорости разложения отвечает температура, равная 460,5°С (фиг.1),
2) начало и окончание процесса разложения гидрида титана с медным покрытием соответствует температурам 503,3 и 585,9°С, а максимальной скорости разложения отвечает температура 526,9°С (фиг.2).
С использованием данного способа пик термодесорбции водорода из гидрида титана с медным покрытием по сравнению с пиком термодесорбции водорода из исходного гидрида титана без медного покрытия смещен на ≈60°С в сторону более высоких температур.
С использованием данного способа кинетические кривые термического разложения гидрида титана с медным покрытием (фиг.3, кривая 2) на начальном участке расположены ниже соответствующей кривой термического разложения гидрида титана без медного покрытия (фиг.3, кривая 1), что свидетельствует о снижении скорости выделения водорода из гидрида титана с медным покрытием.
3
3
3
3
С использованием данного способа удельное содержание газа в гидриде титана с медным покрытием не изменяется по сравнению с исходным гидридом титана. Так, в первом примере таблицы в исходном гидриде титана удельное содержание газа составило 292,5 см/г, а после нанесения медного покрытия - 297,2 см/г.Во втором примере таблицы в исходном гидриде титана удельное содержание газа составляло 425,3 см/г, а после нанесения медного покрытия - 421,5 см/г.
Литература
1. Гидриды металлов. Под ред. В.Мюллера. - М.:Атомиздат.1973. С.79.
2
2. Schoenfelder C.W., Swisher I.H. Kinetics of thermal decomposition of TiH // Journal of Vacuum Science and Technology. 1973. V.10. No.5. 862-870.